(57)【特許請求の範囲】
【請求項１】
Ｍｇ−Ａｌ系ハイドロタルサイト型粒子粉末の粒子表面が該粉末に対して７．０〜１００重量％のオキシシリケート化合物及び／又はリン酸化合物で被覆されており、平均板面径が２．０μｍ以下であることを特徴とする農業フィルム用保温剤。
【請求項２】
請求項１記載の農業フィルム用保温剤のＢＥＴ比表面積が５０ｍ２／ｇ以下であり、アスペクト比（平均板面径／平均厚さ）が４０以下であることを特徴とする農業フィルム用保温剤。
【請求項３】
請求項１又は請求項２記載の農業フィルム用保温剤の粒子表面が高級脂肪酸、有機シラン化合物、ロジン類から選ばれる一種又は二種以上の親油化剤で表面処理されていることを特徴とする農業フィルム用保温剤。
【請求項４】
請求項１乃至請求項３のいずれかに記載の農業フィルム用保温剤をオレフィン系樹脂製マスターバッチペレット中に含有していることを特徴とする農業フィルム用マスターバッチペレット。
【請求項５】
請求項１乃至請求項３のいずれかに記載の農業フィルム用保温剤をオレフィン系樹脂製フィルム中に含有していることを特徴とする農業フィルム。
【発明の詳細な説明】
【０００１】
【発明の属する技術分野】
本発明は、農業フィルムに優れた保温性と透明性を付与することができる農業フィルム用保温剤及び該農業フィルム用保温剤を有効成分として含有する農業フィルム用マスターバッチペレット並びに農業用フィルムに関するものである。
【０００２】
【従来の技術】
近年、農作物のハウスやトンネル栽培等に合成樹脂製農業フィルムが広く使用されており、該農業フィルムには昼間に太陽光線をハウス，トンネル内に高い透過率で透過させる一方、夜間には地面や植物から放出される赤外線を吸収や反射等によって、ハウス、トンネル外に放出させない特性（保温性）が要求されている。
【０００３】
前記農業フィルムには塩化ビニル樹脂が多用されてきたが、使用後の焼却処理の問題から、近時では塩化ビニル樹脂を用いず、オレフィン系樹脂が用いられている。
【０００４】
しかしながら、オレフィン系樹脂製フィルムは塩化ビニル樹脂製フィルムに比較して樹脂自体の保温性が十分ではないため、各種保温剤を樹脂中に含有させて農業フィルムに必要な保温性を補っている。
【０００５】
前記オレフィン系樹脂製フィルム中に含有される農業フィルム用保温剤としては、▲１▼農業用フィルムの太陽光線の透過性を高めるため、樹脂の屈折率１．４５〜１．５５付近と同程度であり無色イオンで構成された化合物であること、▲２▼地面や植物から放射される赤外線のエネルギー分布は波長５〜３０μｍの範囲内にあるので該範囲における赤外線吸収能力が高い粒子であること、▲３▼農業フィルムに配合した際に機械的強度などを損なわないように微粒子で分散性が良いことが必要とされている。
【０００６】
従来、前記農業フィルム用保温剤として、高い透明性を有するハイドロタルサイト型粒子粉末が用いられているが、保温性が十分とは言い難い。
【０００７】
そこで、ハイドロタルサイト型粒子粉末の保温性を向上させるために、ハイドロタルサイト型粒子の結晶の層間に赤外線吸収能力のあるアニオンを導入することが提案されている（特公昭６２−３１７４４号公報、特開平８−２１７９１２号公報、特開２００１−２４０８号公報、特開２００１−１７２６０８号公報等）。
【０００８】
【発明が解決しようとする課題】
前記▲１▼〜▲３▼の諸特性を満たす農業フィルム用保温剤は現在最も要求されているところであるが、この要求を満たすような農業フィルム用保温剤は未だ得られていない。
【０００９】
即ち、前出各公報にはハイドロタルサイト型粒子の結晶の層間にケイ酸系、リン系等のアニオンを導入することが記載されているが、結晶の層間に導入できるアニオンの量はアニオンの価数によって変化し、ハイドロタルサイト型粒子１モルあたり［１／価数］モル以上は導入できないため、多量のアニオンを導入することが困難であり、保温性が十分とは言い難いものである。
【００１０】
また、透明性の高いハイドロタルサイト型粒子と保温性の高い化合物、例えばシリケート化合物とをオレフィン系樹脂中に単に混合した場合にも、オレフィン系樹脂製フィルムの透明性及び保温性を共に満たすことは困難である。
【００１１】
そこで、本発明は、農業フィルム用保温剤に要求される透明性と保温性とが共に優れたハイドロタルサイト型粒子粉末からなる農業フィルム用保温剤を提供することを技術的課題とする。
【００１２】
【課題を解決する為の手段】
前記技術的課題は、次の通りの本発明によって達成できる。
【００１３】
即ち、本発明は、Ｍｇ−Ａｌ系ハイドロタルサイト型粒子粉末の粒子表面が該粉末に対して７．０〜１００重量％のオキシシリケート化合物及び／又はリン酸化合物で被覆されており、平均板面径が２．０μｍ以下であることを特徴とする農業フィルム用保温剤である（本発明１）。
【００１４】
また、本発明は、本発明１の農業フィルム用保温剤のＢＥＴ比表面積が５０ｍ２／ｇ以下であり、アスペクト比（平均板面径／平均厚さ）が４０以下であることを特徴とする農業フィルム用保温剤である（本発明２）。
【００１５】
また、本発明は、本発明１又は本発明２の農業フィルム用保温剤の粒子表面が高級脂肪酸、有機シラン化合物、ロジン類から選ばれる一種又は二種以上の親油化剤で表面処理されていることを特徴とする農業フィルム用保温剤である（本発明３）。
【００１６】
また、本発明は、本発明１乃至本発明３のいずれかの農業フィルム用保温剤をオレフィン系樹脂製マスターバッチペレット中に含有していることを特徴とする農業フィルム用マスターバッチペレットである（本発明４）。
【００１７】
また、本発明は、本発明１乃至本発明３のいずれかの農業フィルム用保温剤をオレフィン系樹脂製フィルム中に含有していることを特徴とする農業フィルムである（本発明５）。
【００１８】
本発明の構成をより詳しく説明すれば次の通りである。
【００１９】
先ず、本発明に係る農業フィルム用保温剤について述べる。
【００２０】
本発明に係る農業フィルム用保温剤は、粒子表面がオキシシリケート化合物及び／又はリン酸化合物で被覆されたＭｇ−Ａｌ系ハイドロタルサイト型粒子からなり、前記オキシシリケート化合物及びリン酸化合物の被覆量はＭｇ−Ａｌ系ハイドロタルサイト型粒子粉末に対して０．５〜１００重量％である。
【００２１】
被覆量が０．５重量％未満の場合には保温性向上効果が乏しく、１００重量％を越える場合には保温性向上効果は大きいがオレフィン系樹脂製フィルムの透明性が低下する。好ましくは０．７〜９０重量％であり、より好ましくは１．０〜８０重量％である。
【００２２】
本発明におけるオキシシリケート化合物としては、ＳｉＯｘ、ＭｇＳｉＯ３、Ａｌ２ＳｉＯ５、ＣａＳｉＯ３等の無色の金属イオンで構成されたオキシシリケート化合物である。
【００２３】
本発明におけるリン酸化合物としては、Ｃａ５（ＰＯ４）３を代表するアパタイト類化合物、Ｍｇ（ＰＯ３）２、Ｍｇ２Ｐ２Ｏ７、ＡｌＰＯ４等の無色の金属イオンで構成されたフォスフェート化合物である。
【００２４】
本発明に係る農業フィルム用保温剤の粒子形状は板状であり、平均板面径は２．０μｍ以下であり、好ましくは１．８μｍ以下、より好ましくは０．１〜１．５μｍである。平均板面径が２．０μｍを超える場合にはオレフィン系樹脂製フィルムの透明性が低下し、また、工業的に生産することが困難である。なお、平均板面径が０．０５μｍ未満の場合にはオレフィン系樹脂に練り込む際の分散が困難となる場合がある。
【００２５】
本発明に係る農業フィルム用保温剤のアスペクト比（平均板面径／厚み）は４０以下が好ましい。アスペクト比が４０を越える場合にはオレフィン系樹脂中での分散が困難となる。より好ましくは３０以下であり、更により好ましくは２〜２５である。
【００２６】
本発明に係る農業フィルム用保温剤のＢＥＴ比表面積は６０ｍ２／ｇ以下が好ましく、より好ましくは５．０〜５０ｍ２／ｇである。ＢＥＴ比表面積が６０ｍ２／ｇを越える場合にはオレフィン系樹脂中での分散が困難となる。
【００２７】
オレフィン系樹脂中により均一に分散させる為に、本発明に係る農業フィルム用保温剤の粒子表面を高級脂肪酸、有機シラン化合物、ロジン類から選ばれる一種又は二種以上の親油化剤で表面被覆してもよい。親油化剤の表面被覆量は農業フィルム用保温剤に対して０．１〜２０重量％が好ましく、より好ましくは０．５〜１５重量％である。０．１重量％以下では保温剤の粒子表面を十分に親油性にすることが困難となり、分散性向上の効果が現れない。２０重量％を越えて多量に処理しても被覆効果が飽和するため、必要以上に被覆する意味がない。
【００２８】
次に、本発明における農業フィルム用保温剤の製造法について述べる。
【００２９】
本発明に係る農業フィルム用保温剤は、Ｍｇ−Ａｌ系ハイドロタルサイト型粒子を含有する水懸濁液にシリカ化合物含有水溶液及び／又はリン化合物含有水溶液を添加した後、反応溶液のｐＨ値を制御して、Ｍｇ−Ａｌ系ハイドロタルサイト型粒子の粒子表面にオキシシリケート化合物又はリン酸化合物として均一に析出することによって得ることができる。
【００３０】
本発明におけるＭｇ−Ａｌ系ハイドロタルサイト型粒子を構成するアニオン（Ａｎ−）の種類は、水酸イオン（ＯＨ−）、炭酸イオン（ＣＯ３２−）及び硫酸イオン（ＳＯ４２−）などであり、特に好ましくは炭酸イオンである。また、アニオンとして、リン系，珪素系，ホウ素系の酸素酸アニオンの場合には赤外線吸収能力の向上も見込める。
【００３１】
Ｍｇ−Ａｌ系ハイドロタルサイト型粒子粉末の粒子形状は板状であり、平均板面径０．０５〜１．８μｍが好ましく、平均厚み０．０１〜０．１０μｍが好ましく、板状比１〜５０が好ましく、ＢＥＴ比表面積値は７〜５０ｍ２／ｇが好ましい。
【００３２】
前記Ｍｇ−Ａｌ系ハイドロタルサイト型粒子粉末は、アニオンを含有したアルカリ性水溶液とマグネシウム塩水溶液とアルミニウム塩水溶液とを混合し、ｐＨ値が１０〜１４、６０〜１０５℃の温度範囲で、２〜２４時間熟成することによる公知の方法で得ることができる。
【００３３】
なお、前記Ｍｇ−Ａｌ系ハイドロタルサイト型粒子中に、Ｍｇ−Ａｌ系ハイドロタルサイト型粒子の板面径及びアスペクト比の制御のために、Ｚｎ、Ｃａ等の無色金属イオンを含有させても良い。
【００３４】
本発明において、シリカ化合物含有水溶液としては水ガラス等のケイ酸塩水溶液、Ｃａ、Ｍｇ及びＡｌ等の無色の金属を含有するケイ酸塩含有水溶液を用いることができる。リン化合物としてはリン酸及びリン酸ナトリウム等のリン酸塩水溶液、Ｃａ、Ｍｇ及びＡｌ等の無色の金属を含有するリン酸塩含有水溶液を用いることができる。
【００３５】
シリカ化合物の添加量はＭｇ−Ａｌ系ハイドロタルサイト型粒子粉末に対して０．５〜１００重量％が好ましく、より好ましくは０．７〜９０重量％である。
【００３６】
リン化合物の添加量はＭｇ−Ａｌ系ハイドロタルサイト型粒子粉末に対して０．５〜１００重量％が好ましく、より好ましくは０．７〜９０重量％である。
【００３７】
シリカ化合物とリン化合物とを併用する場合には、シリカ化合物とリン化合物の総量が０．５〜１００重量％となるようにする。
【００３８】
反応終了後においては、常法により水洗、乾燥をすれば、目的とする農業フィルム用保温剤が得られる。
【００３９】
前記親油化剤による表面被覆を行う場合には、本発明に係る農業フィルム用保温剤を含有する懸濁液に湿式で処理しても良いし、乾燥後の本発明に係る農業フィルム用保温剤をヘンシェルミキサー等の表面処理装置を用いて乾式で処理しても良い。親油化剤で表面処理した保温剤は、樹脂中での分散を更に良好にする為に粉砕機にて粉砕することが好ましい。
【００４０】
湿式表面処理を行う場合の高級脂肪酸としてはステアリン酸ナトリウム、ラウリル酸ベンゼンスルホン酸ナトリウム、オレイン酸ナトリウム等が使用できる。好ましくはステアリン酸、ラウリン酸である。乾式表面処理を行う場合の高級脂肪酸塩としては、ステアリン酸、ラウリン酸、オレイン酸等が使用できる。好ましくはステアリン酸ナトリウム、ラウリル酸ベンゼンスルホン酸ナトリウムである。
【００４１】
有機シラン化合物としては、湿式及び乾式表面処理共にデシルトリメトキシシラン、γ−アミノプロピルトリエトキシシラン、γ−アミノプロピルトリメトキシシラン等が使用できる。好ましくはデシルトリメトキシシラン、γ−アミノプロピルトリエトキシシランである。
【００４２】
ロジン類としては、湿式表面処理を行う場合は水溶性ロジン、乾式表面処理を行う場合は、天然ロジン、水添ロジン等が使用できる。
【００４３】
次に、本発明に係る農業フィルム用マスターバッチペレットについて述べる。
【００４４】
本発明に係る農業フィルム用マスターバッチペレットは、ポリオレフィン系樹脂と保温剤とを、リボンブレンダー、ナウターミキサー、ヘンシェルミキサー、スーパーミキサー等の混合機で混合した後、周知の単軸混練押出機や二軸混練押出機等で混練、成形した後切断するか、又は、上記混合物をバンバリーミキサー、加圧ニーダー等で混練して得られた混練物を粉砕又は成形、切断することにより製造される。
【００４５】
本発明に係る農業フィルム用マスターバッチペレットは、平均長径１〜６ｍｍが好ましく、より好ましくは２〜５ｍｍの範囲である。平均短径は２〜５ｍｍが好ましく、より好ましくは２．５〜４ｍｍである。平均長径が１ｍｍ未満の場合には、ペレット製造時の作業性が悪く好ましくない。６ｍｍを越える大きさの場合には、希釈用結合材樹脂の大きさとの違いが大きく、十分に分散させるのが困難となる。また、その形状は種々のものができ、不定形及び球形等の粒状、円柱形、フレーク状等にできる。
【００４６】
なお、マスターバッチペレットに用いる結合材樹脂の組成は、本発明に係る農業用フィルムの製造時に用いる希釈用結合材樹脂と同一の樹脂を用いることが好ましいが、異なる樹脂を用いることもでき、異なる樹脂を用いる場合には、樹脂同士の相溶性により決まる諸特性を考慮して決めればよい。
【００４７】
マスターバッチペレット中の保温剤の含有量は、樹脂１００重量部に対して５〜６０重量部が好ましく、より好ましくは１０〜５０重量部である。５重量部未満の場合には、混練時の溶融粘度が不足し、保温剤の良好な分散混合が困難である。６０重量部を越える場合には、樹脂が不足し保温剤の良好な分散混合が難しく、また、マスターバッチペレットの添加量のわずかな変化によってフィルム中に配合される保温剤の含有量が大きく変化するため所望の含有量に調製するのが困難となり好ましくない。また、機械摩耗が激しく適当でない。
【００４８】
次に、本発明に係る農業用フィルムについて述べる。
【００４９】
本発明におけるポリオレフィン系樹脂としては、エチレン、プロピレン、１−ブテン等のオレフィン類の重合体、または前記オレフィン類の共重合体であり、透明性、耐候性及び価格の点からポリエチレン、エチレン−α−オレフィン共重合体、酢酸ビニル含有量が２５重量％以下のエチレン−酢酸ビニル共重合体が好ましい。
【００５０】
本発明に係る農業フィルムの製造には、必要に応じて周知の滑剤、ブロッキング防止剤、酸化防止剤、耐候剤等の各種添加剤を適宜配合したり、各種充填材を併用することもできる。
【００５１】
本発明に係る農業フィルムは必要に応じて、積層構造を有してもよい。具体的には、本発明に係る農業フィルム用保温剤を含有した酢酸ビニル樹脂を中間層とし、この中間層の両面にポリエチレン樹脂を配置した３層構造等である。
【００５２】
本発明に係る農業フィルム中の保温剤の含有量は樹脂１００重量部に対して１〜２０重量部が好ましく、より好ましくは２〜１０重量部である。１重量部未満の場合には保温性向上の効果が十分とは言い難い。２０重量部を越える場合には農業フィルムの透明性を低下させるため好ましくない。
【００５３】
本発明に係る農業フィルムの厚みは、加工性を考慮すれば５μｍ以上が好ましい。その上限は３００μｍであり、３００μｍを超える場合には、農業フィルムの透明性が低下することとなる。農業フィルムの加工性及び透明性を考慮すれば、より好ましくは１０〜１００μｍである。
【００５４】
本発明に係る農業フィルムの透明性を示すヘイズは、１１％以下が好ましく、より好ましくは０〜１０％以下である。
【００５５】
本発明に係る農業フィルムの保温性は、後出評価法に従って測定した保温性指数で５０％以上が好ましく、より好ましくは６０％以上である。
【００５６】
次に、本発明に係る農業フィルムの製造法について述べる。
【００５７】
本発明に係る農業フィルムは、本発明に係る農業フィルム用マスターバッチペレットとポリオレフィン系樹脂からなる希釈用結合材樹脂とをリボンブレンダー、ナウターミキサー、ヘンシェルミキサー、スーパーミキサー等で混合後、溶融混練し、次いでインフレーション法、Ｔダイ法等の方法で厚み５〜３００μｍ程度のフィルム状に製膜して製造する。
【００５８】
【発明の実施の形態】
本発明の代表的な実施の形態は次の通りである。
【００５９】
ハイドロタルサイト型粒子粉末の板面径は電子顕微鏡写真から測定した数値の平均値で示したものである。
【００６０】
ハイドロタルサイト型粒子粉末の粒子の厚みは、「Ｘ線回折装置ＲＡＤ−２Ａ（理学電機（株）製）」（管球：Ｆｅ、管電圧：４０ｋＶ、管電流：２０ｍＡ、ゴニオメーター：広角ゴニオメーター、サンプリング幅：０．０１０°、走査速度：０．５°／ｍｉｎ、発散スリット：１°、散乱スリット：１°、受光スリット：０．３０ｍｍ）を使用し、ハイドロタルサイト粒子の（００３）結晶面の回折ピーク曲線から、シェラーの式を用いて計算した値で示したものである。
【００６１】
ハイドロタルサイト型粒子粉末の同定はＸ線回折測定で行った。Ｘ線回折測定は、前記Ｘ線回折装置を使用し、回折角２θが５〜９０°で測定した。
【００６２】
Ｍｇ−Ａｌ系ハイドロタルサイト型粒子粉末における組成式
Ｍｇ１−ｘ・Ａｌｘ・（ＯＨ）２・Ａｎ−ｐ・ｍＨ２Ｏ
における指数ｘは、Ｍｇ−Ａｌ系ハイドロタルサイト型粒子粉末を酸で溶解し、「プラズマ発光分光分析装置  ＳＰＳ４０００（セイコー電子工業（株））」で測定して求めた。
【００６３】
比表面積値は、ＢＥＴ法により測定した。
【００６４】
アニオン（Ａｎ−）としてＣＯ３２−用いた場合の炭酸イオン含有量及び粒子表面の高級脂肪酸、有機シラン化合物、ロジン類等による被覆量は、「カーボン・サルファーアナライザー：ＥＭＩＡ−２２００（ＨＯＲＩＢＡ製）」により、炭素含有量（重量％）測定して評価した。粒子表面の高級脂肪酸、有機シラン化合物、ロジン類等による被覆量は、表面処理の前後での炭素含有量の増加分から評価した。
【００６５】
オキシシリケート化合物やリン酸化合物の存在量は「プラズマ発光分光分析装置  ＳＰＳ４０００（セイコー電子工業（株））」及び「蛍光Ｘ線分析装置３０６３Ｍ型」（理学電機工業株式会社製）を用いて測定した。
【００６６】
農業フィルムのヘイズはＪＩＳ  Ｋ７１０５に従って「分光光度計  ＣＭ−３６１０ｄ（ミノルタ社製）」で測定した。ヘイズ値が低いほどフィルムの透明性が高いことを示す。
【００６７】
農業フィルムの保温性は、「ＦＴ  ＩＲ−８７００（（株）島津製作所製）」を用いて赤外線吸収能を測定し、４００〜２０００ｃｍ−１の吸収について保温剤を入れなかったフィルムの吸収面積を基準値（０％）として、吸収面積増加割合を保温性指数として表した。保温性指数が高い方が保温性に優れることを示す。
【００６８】
マスターバッチペレットの平均長径、平均短径（平均直径）のそれぞれは、ペレット１０個をノギスにより測定し、その平均値で示した。
【００６９】
＜農業フィルム用保温剤の製造＞
ＣＯ３２−イオン濃度が０．７８７５ｍｏｌ／ｌの炭酸ナトリウム水溶液５００ｍｌと１８．４ｍｏｌ／ｌの水酸化ナトリウム水溶液４９１．８ｍｌ（ｐＨ値＝１４．２）及び水５００ｍｌを混合し、６０℃に保持して、反応容器中で撹拌しておく。これに２．７ｍｏｌ／ｌの硫酸マグネシウム水溶液５００ｍｌと０．４５ｍｏｌ／ｌの硫酸アルミニウム水溶液５００ｍｌの混合溶液を添加し、全量を２．５ｌとした。反応容器内を撹拌しながらｐＨ値が１２．４、９５℃で６時間熟成してＭｇ−Ａｌ系ハイドロタルサイト型粒子を生成させた（固形分濃度４０ｇ／Ｌ）。
【００７０】
得られたＭｇ−Ａｌ系ハイドロタルサイト型粒子の平均板面径は０．１３μｍ、アスペクト比が７．０、ＢＥＴ比表面積は１５．８ｍ２／ｇ、層間のアニオンはＣＯ３２−であった。
【００７１】
次いで、ここに得たＭｇ−Ａｌ系ハイドロタルサイト型粒子を含有する懸濁液に３号水ガラス（ＳｉＯ２換算２８．６％溶液）７０ｇを５００ｍｌに薄めた溶液を６０分間で添加しながら低濃度の硫酸を用いてｐＨ＝９．０に調整した。このときの反応温度は８５℃であり、０．５時間熟成して白色沈殿物を生成した。この白色沈殿物を濾過、水洗の後、６０℃にて乾燥することにより白色粒子粉末１３１ｇを得た。
【００７２】
得られた表面被覆されたＭｇ−Ａｌ系ハイドロタルサイト型粒子粉末は、平均板面径が０．１５μｍ、アスペクト比６．４であり、ＢＥＴ比表面積が１８．５ｍ２／ｇであった。
【００７３】
オキシシリケート化合物の存在量は測定の結果、仕込み割合と同程度でＭｇ−Ａｌ系ハイドロタルサイト型粒子に対して２０重量％であった。また、表面被覆しているシリカは不定形ＳｉＯ２・ｘＨ２Ｏであることが確認できた。
【００７４】
＜マスターバッチの製造＞
保温剤濃度が４０％になるように２軸混練機を用いて保温剤と酢酸ビニル濃度１５％のＥＶＡ樹脂とを混ぜてマスターバッチ化して、平均長径２．５ｍｍ、平均短径２．３ｍｍのマスターバッチペレットを得た。
【００７５】
＜農業フィルムの製造＞
フィルム化はインフレ成膜機を用いて両外層の層厚が２０μｍのポリエチレン層、中間層は前記保温剤を４０％含有するＥＶＡマスターバッチを６％濃度に薄めて、全層厚が１００μの農業フィルムを作成した。このフィルム全体での保温剤の含有量は３．６％である。
【００７６】
得られた農業フィルムは、ヘイズが３．６％、保温性指数が７７％であった。
【００７７】
【作用】
本発明において重要な点は、Ｍｇ−Ａｌ系ハイドロタルサイト型粒子の粒子表面に均一にオキシシリケート化合物及び／又はリン酸化合物を析出させることにより、農業フィルムとした場合に透明性と保温性とを高いレベルで両立する農業フィルム用に適した保温剤が得られる点である。
【００７８】
本発明は、農業用フィルムに含有させた場合に高い透明性を有するＭｇ−Ａｌ系ハイドロタルサイト粒子の透明性を維持したまま赤外線吸収性能を高める為に検討を行い、Ｍｇ−Ａｌ系ハイドロタルサイト粒子の各粒子表面にオキシシリケート化合物やリン酸化合物を均一に析出・被覆させることにより、透明性及び赤外線吸収能を高いレベルで両立させた粒子を得た。
【００７９】
本発明に係る農業フィルム用保温剤は、層間に導入した場合に比較して赤外線吸収能のあるアニオンを多量に存在させることができると共に、混合物とした場合に比較して透明性の低下が非常に少ないものである。
【００８０】
この理由については未だ明らかではないが、本発明に係る農業フィルム用保温剤と同様の含有割合のオキシシリケート化合物やリン酸化合物とＭｇ−Ａｌ系ハイドロタルサイト型粒子とを単に混合した混合物を農業フィルムに含有させたフィルムの透明性と保温性を比較したところ、混合物では透明性が大きく低下するのに対し、本発明に係る農業フィルム用保温剤では透明性の低下はほとんど無く、保温性の差は少ない。これは、Ｍｇ−Ａｌ系ハイドロタルサイト型粒子の粒子表面にオキシシリケート化合物やリン酸化合物を均一に被覆したことによって、層間に導入した場合と同様に粒子全体としての屈折率がＭｇ−Ａｌ系ハイドロタルサイト型粒子とほぼ同程度であるためと本発明者は推定している。
【００８１】
【実施例】
次に、実施例並びに比較例を挙げる。
【００８２】
実施例１〜６、比較例１〜９：
実施例１は水ガラス添加量を４倍としたこと及び水ガラスの添加時間を２時間にした以外は前記発明の実施の形態と同様にして保温剤を得た。実施例４はＭｇ−Ａｌ系ハイドロタルサイト型粒子を得る際に炭酸ナトリウムに変えて燐酸水素２ナトリウムを用いた以外は実施例１と同様にして保温剤を得た。比較例３は１５０％のオキシシリケート化合物を被覆させた以外は前記発明の実施の形態と同様にして得た。
【００８３】
実施例２は水ガラスに変えて、ヒドロキシアパタイト組成の塩化Ｃａと燐酸溶液５：３の溶液を用いて、ヒドロキシアパタイト換算で２０％量滴下して表面被覆した以外は前記発明の実施の形態と同様にして保温剤を得た。実施例３はヒドロキシアパタイト換算で８０％にした以外は実施例２と同様にして保温剤を得た。実施例５はＭｇ−Ａｌ系ハイドロタルサイト型粒子を得る際に炭酸ナトリウムに変えて燐酸水素２ナトリウムを用いた以外は実施例３と同様にして得た。比較例４はヒドロキシアパタイト換算で１５０％被覆させた以外は前記実施例２と同様にして得た。
【００８４】
実施例６は比較例７のリン酸量が７％と同様になるように実施例３と同様の方法で、７％のヒドロキシアパタイトをＭｇ−Ａｌ系ハイドロタルサイト型粒子に表面析出させた。
【００８５】
比較例１は保温剤を添加せずに農業フィルムを作製した。比較例２は前記発明の実施の形態で得られたＭｇ−Ａｌ系ハイドロタルサイト型粒子粉末を表面被覆することなく農業フィルムを作製した。
【００８６】
比較例５は前記発明の実施の形態の表面被覆前のＭｇ−Ａｌ系ハイドロタルサイト型粒子粉末（比較例２）とオキシシリケート化合物（ＳｉＯｘ）粉末を１００：８０の割合で混合して得た。比較例６はオキシシリケート化合物（ＳｉＯｘ）粉末の代わりにヒドロキシアパタイト粉末を用いた以外は比較例５と同様にして得た。
【００８７】
比較例７は、イオン交換法によってハイドロタルサイト型粒子の結晶の層間に赤外線吸収能を有するアニオンを導入した。即ち、前記発明の実施の形態で得られた表面被覆前のＭｇ−Ａｌ系ハイドロタルサイト型粒子粉末を含有する水懸濁液に、ハイドロタルサイト型粒子粉末に対して７重量％のＮａ２ＨＰＯ４水溶液を添加し、８０℃で２４時間撹拌して、層間にＨＰＯ４２−を導入したＭｇ−Ａｌ系ハイドロタルサイト型粒子を得た。
【００８８】
このときの製造条件を表１に、得られた農業フィルム用保温剤の諸特性及びフィルム化した時の諸特性を表２に示す。
【００８９】
＜親油化剤の被覆処理  実施例７＞
実施例１で得られたものと同様の保温剤５００ｇとステアリン酸２５ｇとをヘンシェルミキサーに入れ、５分間粉砕混合して、粒子表面がステアリン酸で被覆された保温剤を得た。
【００９０】
＜親油化剤の被覆処理  実施例８＞
実施例２で得られたものと同様の保温剤５００ｇとステアリン酸１５ｇとをヘンシェルミキサーに入れ、５分間粉砕混合して、粒子表面がステアリン酸で被覆された保温剤を得た。
【００９１】
＜親油化剤の被覆処理  実施例９＞
実施例２で得られたものと同様の保温剤５００ｇとロジン１５ｇとをヘンシェルミキサーに入れ、５分間粉砕混合して、粒子表面がロジンで被覆された保温剤を得た。
【００９２】
得られた農業フィルム用保温剤の諸特性とフィルム化した時の諸特性を表２に示す。
【００９３】
【表１】
0004429566.tif 000002
【００９４】
【表２】
0004429566.tif 000003
【００９５】
【発明の効果】
本発明に係る農業フィルム用保温剤は、優れた保温性と透明性とを有する農業用フィルムを提供することができるので、農業フィルム用保温剤として好適である。